【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
ポリファルネセンと縮合重合体とのグラフトコポリマーであって、該縮合重合体が、ポリエステル、ポリカーボネート、ポリアミド、ポリエーテル、フェノール−ホルムアルデヒド樹脂、尿素−ホルムアルデヒド樹脂、メラミン−ホルムアルデヒド樹脂またはこれらの組合せ、あるいはポリエチレンテレフタレートである、グラフトコポリマー。
【請求項２】
前記ポリファルネセンが、式（Ａ）：
【化４５】
2013532767.tif 000001
を有するものであり、式中、ｍは０〜約１００，０００であり；ｎは１〜約１００，０００であるが、ｍが０のとき、ｎは２〜約１００，０００であるものとし；
Ｘは、式（Ｉ）〜（ＶＩＩＩ）：
【化４６】
2013532767.tif 000002
のうちの１つ以上を有するものであり、
Ｙは、式（ＩＸ）：
【化４７】
2013532767.tif 000003
を有するものであり、
式中、Ｒ１は式（ＸＩ）：
【化４８】
2013532767.tif 000004
を有し；
Ｒ２は式（ＸＩＩ）：
【化４９】
2013532767.tif 000005
を有し、
Ｒ３は式（ＸＩＩＩ）：
【化５０】
2013532767.tif 000006
を有し、
Ｒ４は式（ＸＩＶ）：
【化５１】
2013532767.tif 000007
を有するものであり、式中、Ｒ５、Ｒ６、Ｒ７およびＲ８の各々は、独立して、Ｈ、アルキル、シクロアルキル、アリール、シクロアルケニル、アルキニル、ヘテロシクリル、アルコキシ、アリールオキシ、カルボキシ、アルコキシカルボニル、アミノカルボニル、アルキルアミノカルボニル、ジアルキルアミノカルボニル、アシルオキシ、ニトリルまたはハロである、
請求項１に記載のグラフトコポリマー。
【請求項３】
前記ポリファルネセンの総重量に対して、式（Ｉ）の量が約８０ｗｔ％以下であり、式（ＩＩ）の量が約５ｗｔ％〜約９９ｗｔ％であるか；またはｍが１以上のとき、Ｘ：Ｙのモルパーセント比が約１：４〜約１００：１であるか；またはｍが０であり、ｎが２〜約１００，０００であるか；またはｍが１〜約１００，０００であり、ｎが１〜約１００，０００であり、そして該ポリファルネセンがランダムファルネセンインターポリマーまたはブロックファルネセンインターポリマーである、請求項２に記載のグラフトコポリマー。
【請求項４】
前記ポリファルネセンが、β−ファルネセンまたはα−ファルネセンまたはこれらの組合せを触媒の存在下で重合させることにより調製される、請求項１〜３のいずれか一項に記載のグラフトコポリマー。
【請求項５】
前記β−ファルネセンまたはα−ファルネセンをビニルモノマーと共重合させて、ファルネセンインターポリマーを形成させる、請求項４に記載のグラフトコポリマー。
【請求項６】
ポリファルネセンを少なくとも１種類の改質剤と、グラフト開始剤、放射線またはこれらの組合せの存在下で反応させることにより調製される変性ポリファルネセンであって、該ポリファルネセン：該改質剤の比が約１００，０００：１〜約１００：５（重量基準）であり、該改質剤が、式（ＸＶＩ）、（ＸＶＩＩ）、（ＸＶＩＩＩ）、（ＸＩＸ）または（ＸＸ）：
【化５２】
2013532767.tif 000008
を有するものであり、
式中、Ｑ１は、Ｓ、ＮＲ２３またはＮ−Ｑ７であり；Ｑ６は、Ｏ、Ｓ、ＮＲ２３またはＮ−Ｑ７であり；Ｑ２、Ｑ３、Ｑ４およびＱ５の各々は、独立して、ハロ、Ｑ８、ＮＲ２４Ｒ２５、ＯＲ２６またはＯ−Ｑ８であり；Ｑ７およびＱ８は、それぞれ、下記の式：
【化５３】
2013532767.tif 000009
を有するものであり、式中、ｋは１〜約１０の整数であり；Ｑ９は、ＯＨ、ＮＨ２、ＮＨＲ３０、カルボキシ、エポキシまたはグリシジルであり；
Ｒ９〜Ｒ３０の各々は、独立して、Ｈ、Ｃ１〜２０アルキル、Ｃ１〜２０アルケニル、Ｃ１〜２０アルキニル、シクロアルキル、アリール、アラルキル、アルカリール、ＯＨ、ＮＨ２、カルボキシ、エポキシまたはグリシジルであるか、またはＲ１９とＲ２２が一緒に、−（ＣＨ２）ｍ−基（式中、ｍは、１〜約６の整数である）を形成しており、ここで、該Ｃ１〜２０アルキル、Ｃ１〜２０アルケニル、Ｃ１〜２０アルキニル、シクロアルキル、アリール、アラルキル、アルカリール、エポキシ、グリシジルおよび−（ＣＨ２）ｍ−の各々は、任意選択的に置換されている、
変性ポリファルネセン。
【請求項７】
前記改質剤が式（ＸＶＩ）を有するものであるか、または該改質剤がマレイミド、シトラコン酸無水物、イタコン酸無水物もしくはこれらの組合せである、請求項６に記載の変性ポリファルネセン。
【請求項８】
前記改質剤が式（ＸＶＩＩ）を有するものであるか、または該改質剤が、メサコン酸、マレイン酸、フマル酸、塩化マレニル、マレイン酸モノメチル、マレイン酸ジメチル、マレイン酸グリシジル、マレイン酸ジプロピル、マレイン酸ジイソブチル、マレイン酸ジヘキシル、マレイン酸ジベンジル、マレイン酸ｐ−クロロフェニルメチル、マレイン酸フェニルエチル、マレイン酸ジシクロペンチルもしくはこれらの組合せである、請求項６に記載の変性ポリファルネセン。
【請求項９】
前記改質剤が式（ＸＶＩＩＩ）を有するものであるか、または該改質剤が、メタクリル酸、アクリル酸、イタコン酸、２−ヒドロキシエチルメタクリレート、２−ヒドロキシプロピルメタクリレート、３−ヒドロキシプロピルメタクリレート、３−ヒドロキシブチルメタクリレート、４−ヒドロキシブチルメタクリレート、２−ヒドロキシエチルメタクリレートのカプロラクトン付加物、２−ヒドロキシエチルメタクリレートのエチレンオキシド付加物、２−ヒドロキシエチルメタクリレートのプロピレンオキシド付加物、２−ヒドロキシエチルアクリレート、２−ヒドロキシプロピルアクリレート、３−ヒドロキシプロピルアクリレート、３−ヒドロキシブチルアクリレート、４−ヒドロキシブチルアクリレート、２−ヒドロキシエチルアクリレートのカプロラクトン付加物、２−ヒドロキシエチルアクリレートのエチレンオキシド付加物、２−ヒドロキシエチルアクリレートのプロピレンオキシド付加物、２−ヒドロキシエチルクロトネート、２−ヒドロキシプロピルクロトネート、３−ヒドロキシプロピルクロトネート、３−ヒドロキシブチルクロトネート、４−ヒドロキシブチルクロトネート、５−ヒドロキシペンチルクロトネート、６−ヒドロキシヘキシルクロトネート、グリシジルメタクリレート、グリシジルアクリレート、グリシジルエタクリレート、３，４−エポキシシクロヘキシルメチルメタクリレート、３，４−エポキシシクロヘキシルメチルアクリレートもしくはこれらの組合せである、請求項６に記載の変性ポリファルネセン。
【請求項１０】
前記改質剤が式（ＸＩＸ）を有するものであるか、または該改質剤が、アリルアルコール、ヒドロキシメチルビニルエーテル、ヒドロキシエチルビニルエーテル、ヒドロキシプロピルビニルエーテル、ヒドロキシブチルビニルエーテル、ヒドロキシペンチルビニルエーテル、ヒドロキシヘキシルビニルエーテル、ヒドロキシヘプチルビニルエーテル、ヒドロキシシクロヘキシルビニルエーテル、アリルグリシジルエーテル、ｐ−グリシジルオキシスチレン、ｐ−グリシジルオキシ−α−メチルスチレン、ｐ−（３，４−エポキシシクロヘキシルメチルオキシ）スチレン、ｐ−（３，４−エポキシシクロヘキシルメチルオキシ）−α−メチルスチレン、グリシジルエチレン、３，４−エポキシシクロヘキシルメチルエチレン、グリシジルビニルエーテル、３，４−エポキシシクロヘキシルメチルビニルエーテル、３，４−エポキシシクロヘキシルメチルアリルエーテルもしくはこれらの組合せである、請求項６に記載の変性ポリファルネセン。
【請求項１１】
前記改質剤が式（ＸＸ）を有するものであるか、または該改質剤が、ビシクロ［２，２，２］−オクタ−５−エン−２，３−ジカルボン酸無水物、ビシクロ［２，２，１］ヘプタ−５−エン−２，３−ジカルボン酸無水物もしくはこれらの組合せである、請求項６に記載の変性ポリファルネセン。
【請求項１２】
前記反応が、前記グラフト開始剤の存在下、約５０℃〜約３００℃の温度で行なわれるか、または該グラフト開始剤が、ジアルキルペルオキシド、ジアシルペルオキシド、ペルオキシエステル、ペルオキシケトン、アゾビスイソブチロニトリルもしくはこれらの組合せである、請求項６〜１１のいずれか一項に記載の変性ポリファルネセン。
【請求項１３】
前記ポリファルネセンが、式（Ａ）：
【化５４】
2013532767.tif 000010
を有するものであり、式中、ｍは０〜約１００，０００であり；ｎは１〜約１００，０００であるが、ｍが０のとき、ｎは２〜約１００，０００であるものとし；
Ｘは、式（Ｉ）〜（ＶＩＩＩ）：
【化５５】
2013532767.tif 000011
のうちの１つ以上を有するものであり、
Ｙは、式（ＩＸ）：
【化５６】
2013532767.tif 000012
を有するものであり、
式中、Ｒ１は式（ＸＩ）：
【化５７】
2013532767.tif 000013
を有し；
Ｒ２は式（ＸＩＩ）：
【化５８】
2013532767.tif 000014
を有し、
Ｒ３は式（ＸＩＩＩ）：
【化５９】
2013532767.tif 000015
を有し、
Ｒ４は式（ＸＩＶ）：
【化６０】
2013532767.tif 000016
を有するものであり、式中、Ｒ５、Ｒ６、Ｒ７およびＲ８の各々は、独立して、Ｈ、アルキル、シクロアルキル、アリール、シクロアルケニル、アルキニル、ヘテロシクリル、アルコキシ、アリールオキシ、カルボキシ、アルコキシカルボニル、アミノカルボニル、アルキルアミノカルボニル、ジアルキルアミノカルボニル、アシルオキシ、ニトリルまたはハロである、
請求項６〜１２のいずれか一項に記載の変性ポリファルネセン。
【請求項１４】
前記ポリファルネセンの総重量に対して、式（Ｉ）の量が約８０ｗｔ％以下であり、式（ＩＩ）の量が約５ｗｔ％〜約９９ｗｔ％であるか；またはｍが１以上のとき、Ｘ：Ｙのモルパーセント比が約１：４〜約１００：１であるか；またはｍが０であり、ｎが２〜約１００，０００であるか；またはｍが１〜約１００，０００であり、ｎが１〜約１００，０００であり、そして該ポリファルネセンがランダムファルネセンインターポリマーまたはブロックファルネセンインターポリマーである、請求項１３に記載の変性ポリファルネセン。
【請求項１５】
請求項６〜１４のいずれか一項に記載の変性ポリファルネセンを縮合重合体と、約５０℃〜約３００℃の温度で反応させることにより調製される請求項１に記載のグラフトコポリマーであって、該縮合重合体が、ポリエステル、ポリカーボネート、ポリアミド、ポリエーテル、フェノール−ホルムアルデヒド樹脂、尿素−ホルムアルデヒド樹脂、メラミン−ホルムアルデヒド樹脂またはこれらの組合せである、グラフトコポリマー。
【請求項１６】
前記縮合重合体がポリエステル、またはポリエチレンテレフタレートであるか；あるいは該縮合重合体が、ヒドロキシル末端ポリエステル、カルボキシル末端ポリエステル、エポキシ末端ポリエステル、ヒドロキシル末端ポリエチレンテレフタレート、カルボキシル末端ポリエチレンテレフタレート、またはエポキシ末端ポリエチレンテレフタレートである、
請求項１５に記載のグラフトコポリマー。
【請求項１７】
前記縮合重合体がポリカーボネートであるか、または該縮合重合体が、ヒドロキシル末端ポリカーボネートもしくはエポキシ末端ポリカーボネートである、請求項１５に記載のグラフトコポリマー。
【請求項１８】
前記縮合重合体がポリアミドであるか、または該縮合重合体がアミノ末端ポリアミド、カルボキシル末端ポリアミド、もしくはエポキシ末端ポリアミドである、請求項１５に記載のグラフトコポリマー。
【請求項１９】
請求項１〜５および１５〜１８のいずれか一項に記載のグラフトコポリマー；ならびに少なくとも添加剤を含むポリマー組成物。
【請求項２０】
前記添加剤が、充填剤、粘着剤、スリップ剤、ブロッキング防止剤、可塑剤、酸化防止剤、発泡剤、発泡剤活性剤、ＵＶ安定剤、酸除去剤、着色剤または顔料、共作用物質、潤滑剤、かぶり防止剤、流動助剤、加工助剤、押出助剤、カップリング剤、架橋剤、安定性制御剤、核形成剤、界面活性剤、難燃剤、帯電防止剤またはこれらの組合せである、請求項１９に記載のポリマー組成物。
【請求項２１】
さらに第２ポリマーを含み、前記グラフトコポリマー：前記第２ポリマーの比が約１：９９〜約９９：１である、請求項１９〜２０のいずれか一項に記載のポリマー組成物。
【請求項２２】
前記第２ポリマーが、ポリオレフィン、ポリウレタン、ポリエステル、ポリアミド、スチレン系ポリマー、フェノール系樹脂、ポリアクリレート、ポリメタクリレートまたはこれらの組合せである、請求項２１に記載のポリマー組成物。
【請求項２３】
請求項１〜５および１５〜１８のいずれか一項に記載のグラフトコポリマーまたは請求項１９〜２２のいずれか一項に記載のポリマー組成物を含む物品。
【請求項２４】
前記物品は、成型品、フィルム、シートまたは発泡体であるか、あるいは該物品は、玩具、グリップ、ソフトタッチハンドル、バンパーの防舷材、フローリング、自動車のフロアマット、車輪、キャスター、家具および電化製品の脚部、タグ、シール、ガスケット、自動車のドア、バンパーフェイシア、グリル構成部材、ロッカーパネル、ホース、ライニング、事務用品、シール、ライナー、ダイアフラム、チューブ、蓋、ストッパー、プランジャーの先端、配送システム、台所用品、靴、靴用ブラダー、ならびに靴底から選択される成型品である、請求項２３に記載の物品。
【手続補正２】
【補正対象書類名】明細書
【補正対象項目名】００２２
【補正方法】変更
【補正の内容】
【００２２】
別の態様において、本明細書では、本明細書に開示するグラフトコポリマーを含む物品を提供する。一部の実施形態では、該物品は成型品、フィルム、シートまたは発泡体である。他の実施形態では、該物品は、玩具、グリップ、ソフトタッチハンドル、バンパーの防舷材、フローリング、自動車のフロアマット、車輪、キャスター、家具および電化製品の脚部、タグ、シール、ガスケット（静的または動的ガスケットなど）、自動車のドア、バンパーフェイシア、グリル構成部材、ロッカーパネル、ホース、ライニング、事務用品、シール、ライナー、ダイアフラム、チューブ、蓋、ストッパー、プランジャーの先端、配送システム、台所用品、靴、靴用ブラダー（ｓｈｏｅ  ｂｌａｄｄｅｒ）、ならびに靴底から選択される成型品である。
本発明は、例えば以下の項目を提供する。
（項目１）
ポリファルネセンと縮合重合体とのグラフトコポリマーであって、該縮合重合体が、ポリエステル、ポリカーボネート、ポリアミド、ポリエーテル、フェノール−ホルムアルデヒド樹脂、尿素−ホルムアルデヒド樹脂、メラミン−ホルムアルデヒド樹脂またはこれらの組合せである、グラフトコポリマー。
（項目２）
前記縮合重合体が、ポリエステル、ポリカーボネート、ポリアミドまたはこれらの組合せである、項目１に記載のグラフトコポリマー。
（項目３）
前記縮合重合体がポリエステルである、項目１に記載のグラフトコポリマー。
（項目４）
前記ポリエステルがポリエチレンテレフタレートである、項目３に記載のグラフトコポリマー。
（項目５）
前記ポリファルネセンが、式（Ａ）：
【化４５】
2013532767.tif 000017
を有するものであり、式中、ｍは０〜約１００，０００であり；ｎは１〜約１００，０００であるが、ｍが０のとき、ｎは２〜約１００，０００であるものとし；
Ｘは、式（Ｉ）〜（ＶＩＩＩ）：
【化４６】
2013532767.tif 000018
のうちの１つ以上を有するものであり、
Ｙは、式（ＩＸ）：
【化４７】
2013532767.tif 000019
を有するものであり、
式中、Ｒ１は式（ＸＩ）：
【化４８】
2013532767.tif 000020
を有し；
Ｒ２は式（ＸＩＩ）：
【化４９】
2013532767.tif 000021
を有し、
Ｒ３は式（ＸＩＩＩ）：
【化５０】
2013532767.tif 000022
を有し、
Ｒ４は式（ＸＩＶ）：
【化５１】
2013532767.tif 000023
を有するものであり、式中、Ｒ５、Ｒ６、Ｒ７およびＲ８の各々は、独立して、Ｈ、アルキル、シクロアルキル、アリール、シクロアルケニル、アルキニル、ヘテロシクリル、アルコキシ、アリールオキシ、カルボキシ、アルコキシカルボニル、アミノカルボニル、アルキルアミノカルボニル、ジアルキルアミノカルボニル、アシルオキシ、ニトリルまたはハロである、
項目１〜４のいずれかに記載のグラフトコポリマー。
（項目６）
前記ポリファルネセンの総重量に対して、式（Ｉ）の量が約８０ｗｔ％以下であり、式（ＩＩ）の量が約５ｗｔ％〜約９９ｗｔ％である、項目５に記載のグラフトコポリマー。
（項目７）
ｍが１以上のとき、Ｘ：Ｙのモルパーセント比が約１：４〜約１００：１である、項目５〜６のいずれかに記載のグラフトコポリマー。
（項目８）
ｍが０であり、ｎが２〜約１００，０００である、項目５〜７のいずれかに記載のグラフトコポリマー。
（項目９）
ｍが１〜約１００，０００であり、ｎが１〜約１００，０００であり、前記ポリファルネセンがランダムファルネセンインターポリマーである、項目５〜７のいずれかに記載のグラフトコポリマー。
（項目１０）
ｍが１〜約１００，０００であり、ｎが１〜約１００，０００であり、前記ポリファルネセンがブロックファルネセンインターポリマーである、項目５〜７のいずれかに記載のグラフトコポリマー。
（項目１１）
前記ポリファルネセンが、β−ファルネセンまたはα−ファルネセンまたはこれらの組合せを触媒の存在下で重合させることにより調製される、項目１〜７のいずれかに記載のグラフトコポリマー。
（項目１２）
前記β−ファルネセンまたはα−ファルネセンをビニルモノマーと共重合させて、ファルネセンインターポリマーを形成させる、項目１１に記載のグラフトコポリマー。
（項目１３）
前記ポリファルネセンを少なくとも１種類の改質剤と、グラフト開始剤、放射線またはこれらの組合せの存在下で反応させることにより調製される変性ポリファルネセンであって、該ポリファルネセン：該改質剤の比が約１００，０００：１〜約１００：５（重量基準）であり、該改質剤が、式（ＸＶＩ）、（ＸＶＩＩ）、（ＸＶＩＩＩ）、（ＸＩＸ）または（ＸＸ）：
【化５２】
2013532767.tif 000024
を有するものであり、
式中、Ｑ１およびＱ６の各々は、独立して、Ｏ、Ｓ、ＮＲ２３またはＮ−Ｑ７であり；Ｑ２、Ｑ３、Ｑ４およびＱ５の各々は、独立して、ハロ、Ｑ８、ＮＲ２４Ｒ２５、ＯＲ２６またはＯ−Ｑ８であり；Ｑ７およびＱ８は、それぞれ、下記の式：
【化５３】
2013532767.tif 000025
を有するものであり、式中、ｋは１〜約１０の整数であり；Ｑ９は、ＯＨ、ＮＨ２、ＮＨＲ３０、カルボキシル、エポキシまたはグリシジルであり；
Ｒ９〜Ｒ３０の各々は、独立して、Ｈ、Ｃ１〜２０アルキル、Ｃ１〜２０アルケニル、Ｃ１〜２０アルキニル、シクロアルキル、アリール、アラルキル、アルカリール、ＯＨ、ＮＨ２、カルボキシル、エポキシまたはグリシジルであるか、またはＲ１９とＲ２２が一緒に、−（ＣＨ２）ｍ−基（式中、ｍは、１〜約６の整数である）を形成しており、ここで、該Ｃ１〜２０アルキル、Ｃ１〜２０アルケニル、Ｃ１〜２０アルキニル、シクロアルキル、アリール、アラルキル、アルカリール、エポキシ、グリシジルおよび−（ＣＨ２）ｍ−の各々は、任意選択的に置換されている、
変性ポリファルネセン。
（項目１４）
前記改質剤が式（ＸＶＩ）を有するものである、項目１３に記載の変性ポリファルネセン。
（項目１５）
前記改質剤がマレイミド、マレイン酸無水物、シトラコン酸無水物、イタコン酸無水物またはこれらの組合せである、項目１４に記載の変性ポリファルネセン。
（項目１６）
前記改質剤が式（ＸＶＩＩ）を有するものである、項目１３に記載の変性ポリファルネセン。
（項目１７）
前記改質剤が、メサコン酸、マレイン酸、フマル酸、塩化マレニル、マレイン酸モノメチル、マレイン酸ジメチル、マレイン酸グリシジル、マレイン酸ジプロピル、マレイン酸ジイソブチル、マレイン酸ジヘキシル、マレイン酸ジベンジル、マレイン酸ｐ−クロロフェニルメチル、マレイン酸フェニルエチル、マレイン酸ジシクロペンチルまたはこれらの組合せである、項目１６に記載の変性ポリファルネセン。
（項目１８）
前記改質剤が式（ＸＶＩＩＩ）を有するものである、項目１３に記載の変性ポリファルネセン。
（項目１９）
前記改質剤が、メタクリル酸、アクリル酸、イタコン酸、２−ヒドロキシエチルメタクリレート、２−ヒドロキシプロピルメタクリレート、３−ヒドロキシプロピルメタクリレート、３−ヒドロキシブチルメタクリレート、４−ヒドロキシブチルメタクリレート、２−ヒドロキシエチルメタクリレートのカプロラクトン付加物、２−ヒドロキシエチルメタクリレートのエチレンオキシド付加物、２−ヒドロキシエチルメタクリレートのプロピレンオキシド付加物、２−ヒドロキシエチルアクリレート、２−ヒドロキシプロピルアクリレート、３−ヒドロキシプロピルアクリレート、３−ヒドロキシブチルアクリレート、４−ヒドロキシブチルアクリレート、２−ヒドロキシエチルアクリレートのカプロラクトン付加物、２−ヒドロキシエチルアクリレートのエチレンオキシド付加物、２−ヒドロキシエチルアクリレートのプロピレンオキシド付加物、２−ヒドロキシエチルクロトネート、２−ヒドロキシプロピルクロトネート、３−ヒドロキシプロピルクロトネート、３−ヒドロキシブチルクロトネート、４−ヒドロキシブチルクロトネート、５−ヒドロキシペンチルクロトネート、６−ヒドロキシヘキシルクロトネート、グリシジルメタクリレート、グリシジルアクリレート、グリシジルエタクリレート、３，４−エポキシシクロヘキシルメチルメタクリレート、３，４−エポキシシクロヘキシルメチルアクリレートまたはこれらの組合せである、項目１８に記載の変性ポリファルネセン。
（項目２０）
前記改質剤が式（ＸＩＸ）を有するものである、項目１３に記載の変性ポリファルネセン。
（項目２１）
前記改質剤が、アリルアルコール、ヒドロキシメチルビニルエーテル、ヒドロキシエチルビニルエーテル、ヒドロキシプロピルビニルエーテル、ヒドロキシブチルビニルエーテル、ヒドロキシペンチルビニルエーテル、ヒドロキシヘキシルビニルエーテル、ヒドロキシヘプチルビニルエーテル、ヒドロキシシクロヘキシルビニルエーテル、アリルグリシジルエーテル、ｐ−グリシジルオキシスチレン、ｐ−グリシジルオキシ−α−メチルスチレン、ｐ−（３，４−エポキシシクロヘキシルメチルオキシ）スチレン、ｐ−（３，４−エポキシシクロヘキシルメチルオキシ）−α−メチルスチレン、グリシジルエチレン、３，４−エポキシシクロヘキシルメチルエチレン、グリシジルビニルエーテル、３，４−エポキシシクロヘキシルメチルビニルエーテル、３，４−エポキシシクロヘキシルメチルアリルエーテルまたはこれらの組合せである、項目２０に記載の変性ポリファルネセン。
（項目２２）
前記改質剤が式（ＸＸ）を有するものである、項目１３に記載の変性ポリファルネセン。
（項目２３）
前記改質剤が、ビシクロ［２，２，２］−オクタ−５−エン−２，３−ジカルボン酸無水物、ビシクロ［２，２，１］ヘプタ−５−エン−２，３−ジカルボン酸無水物またはこれらの組合せである、項目２２に記載の変性ポリファルネセン。
（項目２４）
前記反応が、前記グラフト開始剤の存在下、約５０℃〜約３００℃の温度で行なわれる、項目１３〜２３のいずれかに記載の変性ポリファルネセン。
（項目２５）
前記グラフト開始剤が、ジアルキルペルオキシド、ジアシルペルオキシド、ペルオキシエステル、ペルオキシケトン、アゾビスイソブチロニトリルまたはこれらの組合せである、
項目２４に記載の変性ポリファルネセン。
（項目２６）
前記ポリファルネセンが、式（Ａ）：
【化５４】
2013532767.tif 000026
を有するものであり、式中、ｍは０〜約１００，０００であり；ｎは１〜約１００，０００であるが、ｍが０のとき、ｎは２〜約１００，０００であるものとし；
Ｘは、式（Ｉ）〜（ＶＩＩＩ）：
【化５５】
2013532767.tif 000027
のうちの１つ以上を有するものであり、
Ｙは、式（ＩＸ）：
【化５６】
2013532767.tif 000028
を有するものであり、
式中、Ｒ１は式（ＸＩ）：
【化５７】
2013532767.tif 000029
を有し；
Ｒ２は式（ＸＩＩ）：
【化５８】
2013532767.tif 000030
を有し、
Ｒ３は式（ＸＩＩＩ）：
【化５９】
2013532767.tif 000031
を有し、
Ｒ４は式（ＸＩＶ）：
【化６０】
2013532767.tif 000032
を有するものであり、式中、Ｒ５、Ｒ６、Ｒ７およびＲ８の各々は、独立して、Ｈ、アルキル、シクロアルキル、アリール、シクロアルケニル、アルキニル、ヘテロシクリル、アルコキシ、アリールオキシ、カルボキシ、アルコキシカルボニル、アミノカルボニル、アルキルアミノカルボニル、ジアルキルアミノカルボニル、アシルオキシ、ニトリルまたはハロである、
項目１３〜２５のいずれかに記載の変性ポリファルネセン。
（項目２７）
前記ポリファルネセンの総重量に対して、式（Ｉ）の量が約８０ｗｔ％以下であり、式（ＩＩ）の量が約５ｗｔ％〜約９９ｗｔ％である、項目２６に記載の変性ポリファルネセン。
（項目２８）
ｍが１以上のとき、Ｘ：Ｙのモルパーセント比が約１：４〜約１００：１である、項目２６〜２７のいずれかに記載の変性ポリファルネセン。
（項目２９）
ｍが０であり、ｎが２〜約１００，０００である、項目２６〜２８のいずれかに記載の変性ポリファルネセン。
（項目３０）
ｍが１〜約１００，０００であり、ｎが１〜約１００，０００であり、前記ポリファルネセンがランダムファルネセンインターポリマーである、項目２６〜２８のいずれかに記載の変性ポリファルネセン。
（項目３１）
ｍが１〜約１００，０００であり、ｎが１〜約１００，０００であり、前記ポリファルネセンがブロックファルネセンインターポリマーである、項目２６〜２８のいずれかに記載の変性ポリファルネセン。
（項目３２）
項目１３〜３１のいずれかに記載の変性ポリファルネセンを縮合重合体と、約５０℃〜約３００℃の温度で反応させることにより調製されるグラフトコポリマーであって、該縮合重合体が、ポリエステル、ポリカーボネート、ポリアミド、ポリエーテル、フェノール−ホルムアルデヒド樹脂、尿素−ホルムアルデヒド樹脂、メラミン−ホルムアルデヒド樹脂またはこれらの組合せである、グラフトコポリマー。
（項目３３）
前記縮合重合体が、ポリエステル、ポリカーボネート、ポリアミドまたはこれらの組合せである、項目３２に記載のグラフトコポリマー。
（項目３４）
前記縮合重合体がポリエステルである、項目３２に記載のグラフトコポリマー。
（項目３５）
前記ポリエステルがヒドロキシル末端ポリエステルである、項目３４に記載のグラフトコポリマー。
（項目３６）
前記ポリエステルがカルボキシル末端ポリエステルである、項目３４に記載のグラフトコポリマー。
（項目３７）
前記ポリエステルがエポキシ末端ポリエステルである、項目３４に記載のグラフトコポリマー。
（項目３８）
前記ポリエステルがポリエチレンテレフタレートである、項目３４に記載のグラフトコポリマー。
（項目３９）
前記ポリエチレンテレフタレートがヒドロキシル末端ポリエチレンテレフタレートである、項目３８に記載のグラフトコポリマー。
（項目４０）
前記ポリエチレンテレフタレートがカルボキシル末端ポリエチレンテレフタレートである、項目３８に記載のグラフトコポリマー。
（項目４１）
前記ポリエチレンテレフタレートがエポキシ末端ポリエチレンテレフタレートである、項目３８に記載のグラフトコポリマー。
（項目４２）
前記縮合重合体がポリカーボネートである、項目３２に記載のグラフトコポリマー。
（項目４３）
前記ポリカーボネートがヒドロキシル末端ポリカーボネートである、項目４２に記載のグラフトコポリマー。
（項目４５）
前記ポリカーボネートがエポキシ末端ポリカーボネートである、項目４２に記載のグラフトコポリマー。
（項目４６）
前記縮合重合体がポリアミドである、項目３２に記載のグラフトコポリマー。
（項目４７）
前記ポリアミドがアミノ末端ポリアミドである、項目３４に記載のグラフトコポリマー。
（項目４８）
前記ポリアミドがカルボキシル末端ポリアミドである、項目３４に記載のグラフトコポリマー。
（項目４９）
前記ポリアミドがエポキシ末端ポリアミドである、項目３４に記載のグラフトコポリマー。
（項目５０）
項目１〜１２および３２〜４９のいずれかに記載のグラフトコポリマー；ならびに少なくとも添加剤を含むポリマー組成物。
（項目５１）
前記添加剤が、充填剤、粘着剤、スリップ剤、ブロッキング防止剤、可塑剤、酸化防止剤、発泡剤、発泡剤活性剤、ＵＶ安定剤、酸除去剤、着色剤または顔料、共作用物質、潤滑剤、かぶり防止剤、流動助剤、加工助剤、押出助剤、カップリング剤、架橋剤、安定性制御剤、核形成剤、界面活性剤、難燃剤、帯電防止剤またはこれらの組合せである、項目５０に記載のポリマー組成物。
（項目５２）
前記添加剤が充填剤である、項目５０に記載のポリマー組成物。
（項目５３）
前記添加剤が着色剤である、項目５０および５２のいずれかに記載のポリマー組成物。
（項目５４）
さらに第２ポリマーを含む、項目５０〜５３のいずれかに記載のポリマー組成物。
（項目５５）
前記グラフトコポリマー：前記第２ポリマーの比が約１：９９〜約９９：１である、項目５４に記載のポリマー組成物。
（項目５６）
前記第２ポリマーが、ポリオレフィン、ポリウレタン、ポリエステル、ポリアミド、スチレン系ポリマー、フェノール系樹脂、ポリアクリレート、ポリメタクリレートまたはこれらの組合せである、項目５５に記載のポリマー組成物。
（項目５７）
項目１〜１２および３２〜４９のいずれかに記載のグラフトコポリマーまたは項目５０〜５６のいずれかに記載のポリマー組成物を含む物品。
（項目５８）
成型品、フィルム、シートまたは発泡体である、項目５７に記載の物品。
（項目５９）
玩具、グリップ、ソフトタッチハンドル、バンパーの防舷材、フローリング、自動車のフロアマット、車輪、キャスター、家具および電化製品の脚部、タグ、シール、ガスケット、自動車のドア、バンパーフェイシア、グリル構成部材、ロッカーパネル、ホース、ライニング、事務用品、シール、ライナー、ダイアフラム、チューブ、蓋、ストッパー、プランジャーの先端、配送システム、台所用品、靴、靴用ブラダー、ならびに靴底から選択される成型品である、項目５８に記載の物品。